(57)【要約】【課題】有利な使用特性を保持しつつ、冒頭に述べたタイプのカラー粘着テープを改善する。【解決手段】本発明は、ＬＶ３１２に基づく少なくともＴ３の温度等級耐性と、少なくとも一ポリマー合成樹脂材料を含んだ、少なくとも片側に粘着性物質層の被着されたテキスタイル支持体とを有するカラー粘着テープ、特に黄色、橙色又は黒色の粘着テープ、好ましくはケーブル結束テープに関する。有利な使用特性を保持しつつ、冒頭に述べたタイプのカラー粘着テープを、特に高められた温度安定性によって、改善するために、テキスタイル支持体の少なくとも一部のカラーは、ポリマー合成樹脂材料の固有色から形成されていることが提案される。粘着テープの支持体、及び、粘着テープを有するケーブルハーネスの製造のために、ＰＯＤ、ＰＢＯ又はＰＢＩのグループのうちの芳香族窒素含有ポリマーといったポリマー合成樹脂材料を使用することも提案されている。【選択図】図３
2017179340.tif 000002
【特許請求の範囲】
【請求項１】
ＬＶ３１２に基づく少なくともＴ３の温度等級耐性と、少なくとも一ポリマー合成樹脂材料を含んだ、少なくとも片側に粘着性物質層（５、５ａ、５ｂ）の被着されたテキスタイル支持体（４、４ａ、４ｂ）とを有するカラー粘着テープ（１）、特に黄色、橙色又は黒色の粘着テープ（１）、好ましくはケーブル結束テープであって、
前記テキスタイル支持体（４、４ａ、４ｂ）の少なくとも一部のカラーは、前記ポリマー合成樹脂材料の固有色から形成されていることを特徴とする粘着テープ。
【請求項２】
前記テキスタイル支持体（４、４ａ、４ｂ）の前記ポリマー合成樹脂材料は、ポリオキサジアゾール（ＰＯＤ）グループのうちの芳香族窒素含有ポリマーであることを特徴とする、請求項１のプリアンブルに記載の粘着テープ（１）。
【請求項３】
前記テキスタイル支持体（４、４ａ、４ｂ）の前記ポリマー合成樹脂材料は、ポリオキサジアゾール（ＰＯＤ）グループ、ポリベンゾビスオキサゾール（ＰＢＯ）グループ又はポリベンゾイミダゾール（ＰＢＩ）グループのうちの芳香族窒素含有ポリマーであるか又は少なくともそれを含むことを特徴とする、請求項１又は２記載の粘着テープ（１）。
【請求項４】
前記テキスタイル支持体（４、４ａ、４ｂ）の織布を構成する糸は、もっぱら、ポリオキサジアゾール（ＰＯＤ）、ポリベンゾビスオキサゾール（ＰＢＯ）若しくはポリベンゾイミダゾール（ＰＢＩ）からなるか又は、ポリオキサジアゾール（ＰＯＤ）、ポリベンゾビスオキサゾール（ＰＢＯ）若しくはポリベンゾイミダゾール（ＰＢＩ）の共重合体からなるか又は上記ポリマーの混合物から形成されていることを特徴とする、請求項１から３のいずれか一項に記載の粘着テープ（１）。
【請求項５】
前記テキスタイル支持体（４、４ａ、４ｂ）の織布を構成する糸は、ポリオキサジアゾール（ＰＯＤ）、ポリベンゾビスオキサゾール（ＰＢＯ）若しくはポリベンゾイミダゾール（ＰＢＩ）からなるか又は、ポリオキサジアゾール（ＰＯＤ）、ポリベンゾビスオキサゾール（ＰＢＯ）若しくはポリベンゾイミダゾール（ＰＢＩ）の共重合体からなるか又は上記ポリマーの混合物から形成され、
その際、前記糸はさらに別のテキスタイル及び／又は非テキスタイル材料の繊維を含有し、かつ／又は、前記テキスタイル支持体（４、４ａ、４ｂ）の織布はさらに別のテキスタイル及び／又は非テキスタイル材料の糸を含有することを特徴とする、請求項１から３のいずれか一項に記載の粘着テープ（１）。
【請求項６】
前記のさらに別のテキスタイル材料の繊維又は糸は、合成及び／又は天然ポリマーから構成され、
特に、ポリアミド（ＰＡ）、ポリエステル（ＰＥＳ）（特にポリエチレンテレフタレート（ＰＥＴ））、アラミド（例えばポリ（ｐ−フェニレンテレフタルアミド）（ＰＰＴＡ）又はポリ（ｍ−フェニレンテレフタルアミド）（ＰＭＰＩ））、レーヨンステープル、ポリビニルアルコール（ＰＶＡＬ）、ポリ酢酸ビニル（ＰＶＡＣ）、ポリエーテルエーテルケトン（ＰＥＥＫ）、ポリフェニレン（ＰＰＰ）、ポリフェニレンオキシド（ＰＰＯ）、ポリフェニレンスルフィド（ＰＰＳ）及び／又はポリフェニレンエーテル（ＰＰＥ）からなることを特徴とする、請求項５に記載の粘着テープ（１）。
【請求項７】
前記のさらに別の非テキスタイル材料の繊維は、金属繊維、炭素繊維、ガラス繊維及び／又はバサルト繊維であることを特徴とする、請求項５又は６に記載の粘着テープ（１）。
【請求項８】
前記テキスタイル支持体（４、４ａ、４ｂ）の内部における、
ポリオキサジアゾール（ＰＯＤ）、ポリベンゾビスオキサゾール（ＰＯＤ）若しくはポリベンゾイミダゾール（ＰＢＩ）の割合、又は、ポリオキサジアゾール（ＰＯＤ）、ポリベンゾビスオキサゾール（ＰＢＯ）若しくはポリベンゾイミダゾール（ＰＢＩ）の共重合体の割合、又は、上記ポリマーの混合物の割合は、５０から１００までの質量パーセント、特に５５から８０までの質量パーセントの範囲にあることを特徴とする、請求項２から７のいずれか一項に記載の粘着テープ（１）。
【請求項９】
前記テキスタイル支持体（４、４ａ、４ｂ）の前記ポリマー合成樹脂材料は、黄色、橙色又は黒色のカラーを有することを特徴とする、請求項１から８のいずれか一項に記載の粘着テープ（１）。
【請求項１０】
前記支持体（４、４ａ、４ｂ）は、少なくとも部分的に、以下のナンバーコード、ＲＡＬ２０００  イエローオレンジ，ＲＡＬ２００１  レッドオレンジ，ＲＡＬ２００２  ブラッドオレンジ，ＲＡＬ２００３  パステルオレンジ，ＲＡＬ２００４  ピュアオレンジ，ＲＡＬ２００５  ルミナスオレンジ，ＲＡＬ２００７  ルミナスブライトオレンジ，ＲＡＬ２００８  ブライトレッドオレンジ，ＲＡＬ２００９  トラフィックオレンジ，ＲＡＬ２０１０  シグナルオレンジ，ＲＡＬ２０１１  ディープオレンジ，ＲＡＬ２０１２  サーモンオレンジ又はＲＡＬ２０１３  パールオレンジに一致するＲＡＬに基づくカラートーンを有することを特徴とする、請求項１から９のいずれか一項に記載の粘着テープ（１）。
【請求項１１】
前記テキスタイル支持体（４、４ａ、４ｂ）の前記ポリマー合成樹脂材料は、ｍ−又はｐ−アゾベンゼン−ジカルボン酸のカリウム塩又はナトリウム塩のような、耐ＵＶ性を高めるための付加的な安定剤を含有することを特徴とする、請求項１から１０のいずれか一項に記載の粘着テープ（１）。
【請求項１２】
前記テキスタイル支持体（４、４ａ、４ｂ）は、染料及び／又は顔料のような着色剤を含まないことを特徴とする、請求項１から１１のいずれか一項に記載の粘着テープ（１）。
【請求項１３】
前記テキスタイル支持体（４、４ａ、４ｂ）は、染料及び／又は顔料、特にカーボンブラックのような着色剤を含有することを特徴とする、請求項２に記載の粘着テープ（１）。
【請求項１４】
前記支持体（４、４ａ、４ｂ）の前記ポリマー合成樹脂材料は、脂肪族基又は芳香族基としてのＲを有する化学式−ＯＨ、−ＮＨ２、−ＮＨＲ、−ＮＲ２、−ＯＲのような深色官能基を含有することを特徴とする、請求項１から１３のいずれか一項に記載の粘着テープ（１）。
【請求項１５】
前記支持体（４、４ａ、４ｂ）は、ポリベンゾビスオキサゾール、特にポリ（ｐ−フェニレン−２，６−ベンゾビスオキサゾール）及び／又はポリ−１，４−フェニレン−１，３，４−オキサジアゾールを合成物質として含有することを特徴とする、請求項１から１４のいずれか一項に記載の粘着テープ（１）。
【請求項１６】
前記支持体（４、４ａ、４ｂ）は、合成物質として、
ベースポリマーとしてのポリ−１，４−フェニレン−１，３，４−オキサジアゾールと、ポリ−４，４’−アゾベンゼン−１，３，４−オキサジアゾール又はポリ−３，３’−アゾベンゼン−１，３，４−オキサジアゾールとの共重合体を含み、
その際、特に、ポリ−４，４’−アゾベンゼン−１，３，４−オキサジアゾール又はポリ−３，３’−アゾベンゼン−１，３，４−オキサジアゾールの割合は−ベースポリマーを基準として−０．５〜５質量パーセントの範囲、好ましくは、１〜３質量パーセントの範囲にあることを特徴とする、請求項１から１５のいずれか一項に記載の粘着テープ（１）。
【請求項１７】
前記テキスタイル支持体（４、４ａ、４ｂ）は、たて糸及びよこ糸数がそれぞれ２０本／ｃｍを上回り、好ましくは、たて糸及び／又はよこ糸あたり少なくとも２５本／ｃｍである、特に平織りの織布を含み、その際、たて糸数及びよこ糸数の上限はそれぞれ８０本／ｃｍ、好ましくは６０本／ｃｍ、特に好ましくは４５本／ｃｍであることを特徴とする、請求項１から１６のいずれか一項に記載の粘着テープ（１）。
【請求項１８】
前記テキスタイル支持体（４、４ａ、４ｂ）は、たて糸及びよこ糸番手が６００ｄｔｅｘを下回り、好ましくはＲＡＬ２００ｄｔｅｘから４００ｄｔｅｘまでの範囲にある織布を含むことを特徴とする、請求項１から１７のいずれか一項に記載の粘着テープ（１）。
【請求項１９】
前記テキスタイル支持体（４、４ａ、４ｂ）は、幅に関するたて糸番手が６０００ｄｔｅｘ／ｃｍから２５０００ｄｔｅｘ／ｃｍまでの範囲にある織布を含むことを特徴とする、請求項１から１８のいずれか一項に記載の粘着テープ（１）。
【請求項２０】
前記テキスタイル支持体（４、４ａ、４ｂ）は、長さに関するよこ糸番手が４０００ｄｔｅｘ／ｃｍから１７０００ｄｔｅｘ／ｃｍまでの範囲にある織布を含むことを特徴とする、請求項１から１９のいずれか一項に記載の粘着テープ（１）。
【請求項２１】
前記粘着性物質層（５、５ａ、５ｂ）は、感圧自己粘着性物質、特にシリコン系粘着性物質、アクリレート系粘着性物質又は、ゴムベースの粘着性物質を含むことを特徴とする、請求項１から２０のいずれか一項に記載の粘着テープ（１）。
【請求項２２】
前記粘着性物質層（５、５ａ、５ｂ）は、６０ｇ／ｍ２からＲＡＬ２００ｇ／ｍ２までの範囲、好ましくは９０ｇ／ｍ２から１５０ｇ／ｍ２までの範囲、特に好ましくは１００ｇ／ｍ２までの範囲の比面積重量を有することを特徴とする、請求項１から２１のいずれか一項に記載の粘着テープ（１）。
【請求項２３】
前記粘着テープ（１）は、規格ＥＮ１９４２に準拠し、０．１５ｍｍから１．５０ｍｍまで、好ましくは０．２０ｍｍから０．６０ｍｍまでの範囲の厚さを有することを特徴とする、請求項１から２２のいずれか一項に記載の粘着テープ（１）。
【請求項２４】
前記粘着テープ（１）は、規格ＥＮ１４４１０に準拠し、２０％から５０％まで、好ましくは２５％から３５％までの範囲の引張り伸び率を有することを特徴とする、請求項１から２３のいずれか一項に記載の粘着テープ（１）。
【請求項２５】
前記粘着テープ（１）は、規格ＥＮ１４４１０に準拠し、１００Ｎ／ｃｍから６００Ｎ／ｃｍまでの範囲、好ましくは２５０Ｎ／ｃｍから５００Ｎ／ｃｍまでの範囲の引張り強さを有することを特徴とする、請求項１から２４のいずれか一項に記載の粘着テープ（１）。
【請求項２６】
前記粘着テープ（１）は、規格ＤＩＮ  ＥＮ  １９３９に準拠し、２．０Ｎ／ｃｍから６．０Ｎ／ｃｍまでの範囲、好ましくは２．５Ｎ／ｃｍから３．５Ｎ／ｃｍまでの範囲のスチールへの粘着力を有することを特徴とする、請求項１から２５のいずれか一項に記載の粘着テープ（１）。
【請求項２７】
前記粘着テープ（１）は、規格ＤＩＮ  ＥＮ  １９３９に準拠し、１．５Ｎ／ｃｍから５．０Ｎ／ｃｍまでの範囲、好ましくは２．０Ｎ／ｃｍから３．０Ｎ／ｃｍまでの範囲のテープ裏面への粘着力を有することを特徴とする、請求項１から２６のいずれか一項に記載の粘着テープ（１）。
【請求項２８】
前記粘着テープ（１）は、規格ＬＶ３１２に基づく、少なくとも等級Ｂの防音性を有することを特徴とする、請求項１から２７のいずれか一項に記載の粘着テープ（１）。
【請求項２９】
前記粘着テープ（１）は、規格ＬＶ３１２に基づく、少なくとも等級Ｂ、好ましくは等級Ｃ又はＤの耐摩耗性を有することを特徴とする、請求項１から２８のいずれか一項に記載の粘着テープ（１）。
【請求項３０】
前記支持体（４ａ、４ｂ）及び／又は粘着層（５ａ、５ｂ）の互いに結合された複数の層（１ａ、１ｂ）を有することを特徴とする、請求項１から２９のいずれか一項に記載の粘着テープ（１）。
【請求項３１】
ＬＶ３１２に基づく、少なくとも等級Ｔ４、好ましくは、少なくとも等級Ｔ５の耐熱性を有することを特徴とする、請求項１から３０のいずれか一項に記載の粘着テープ（１）。
【請求項３２】
ＬＶ３１２に基づく、少なくとも等級Ｂ、好ましくは等級Ａの難燃性を有することを特徴とする、請求項１から３１のいずれか一項に記載の粘着テープ（１）。
【請求項３３】
長尺物用の被覆手段、特に、請求項１から３２のいずれか一項に記載の、ＬＶ３１２に基づく少なくともＴ３の温度等級耐性を有する粘着テープ（１）、の製造をするための、少なくとも一ポリマー合成樹脂材料を含んだテキスタイル支持体（４、４ａ、４ｂ）であって、該テキスタイル支持体（４、４ａ、４ｂ）の前記ポリマー合成樹脂材料が、ポリオキサジアゾール（ＰＯＤ）、ポリベンゾビスオキサゾール（ＰＢＯ）又はポリベンゾイミダゾール（ＰＢＩ）のグループのうちの芳香族窒素含有ポリマーであるテキスタイル支持体の使用。
【請求項３４】
請求項４から２０及び／又は３０のいずれか一項又は複数項の特徴記載部の特徴を有することを特徴とする、請求項３３に記載の支持体（４、４ａ、４ｂ）の使用。
【請求項３５】
好ましくは請求項３３又は３４に記載の支持体（４、４ａ、４ｂ）の使用下で製造された請求項１から３２のいずれか一項に記載の粘着テープ（１）及び該粘着テープ（１）又は前記支持体（４、４ａ、４ｂ）で巻装された複数本の心線（２）からなる電線セットを含んでなり、前記心線（２）は合成物質から構成される被覆（２ａ）を有する構成のケーブルハーネス（３）。
【請求項３６】
前記心線（２）の前記被覆（２ａ）は、ハロゲン含有合成物質例えばポリ塩化ビニル（ＰＶＣ）、パーフルオロエチレンプロピレン共重合体（ＦＥＰ）又はエチレン・テトラフルオロエチレン共重合体（ＥＴＦＥ）からなるか又は、ハロゲン無含有合成物質例えば放射線照射架橋されたポリエチレン（ＸＰＥ）、ポリプロピレン（ＰＰ）又はビニルメチルシリコンゴム（ＶＭＱ）からなることを特徴とする、請求項３５に記載のケーブルハーネス（３）。
【請求項３７】
ＬＶ３１２に基づく、少なくとも等級Ｔ４、好ましくは少なくとも等級Ｔ５の耐熱性を有することを特徴とする、請求項３５又は３６に記載のケーブルハーネス（３）。
【請求項３８】
ＬＶ３１２に基づく、少なくとも等級Ｂ、好ましくは等級Ａの難燃性を有することを特徴とする、請求項３５から３７のいずれか一項に記載のケーブルハーネス（３）。
【請求項３９】
前記粘着テープ（１）又は前記支持体（４、４ａ、４ｂ）は、複数本の心線（２）からなる電線セットを巻装する、特に内側面に粘着性物質の被着されていないマンシェット（Ｍ）又はクランプ（Ｓ）を形成することを特徴とする、請求項３５から３８のいずれか一項に記載のケーブルハーネス（３）。
【発明の詳細な説明】
【技術分野】
【０００１】
本発明は、カラー粘着テープ、特に黄色、橙色又は黒色の粘着テープ、好ましくは、ＬＶ３１２に基づく少なくともＴ３の温度等級耐性を有するとともに、少なくとも片側に粘着性物質層の被着された、少なくとも一ポリマー合成樹脂材料を含んだテキスタイル支持体を有するケーブル結束テープに関する。本発明はさらに、この種の粘着テープ製造のための支持体の使用、及びこの種の粘着テープを使用したケーブルハーネスに関する。
【背景技術】
【０００２】
例えば自動車分野において、電線を束ね、保護するために、それらには多くの場合、保護被覆が設けられる。こうした場合、チューブ、パイプ及び有利にはケーブル結束テープが使用される。
【０００３】
上記のタイプの結束テープも含め、粘着テープは、それらの使用特性に関する統一的な基準、特に規格ＬＶ３１２（１０／ＲＡＬ２００９）を満たさなければならない。この規格は、自動車工業における使用、好ましくは、電線及び電線セットの結束及び巻装に係わる特性に関して、粘着テープの区分を行なう。上記規格は自動車メーカーＡＵＤＩ  ＡＧ、ＢＭＷ  ＡＧ、Ｄａｉｍｌｅｒ  ＡＧ、Ｐｏｒｓｃｈｅ  ＡＧ及びＶｏｌｋｓｗａｇｅｎ  ＡＧの代表によって策定された。
【０００４】
以下において、規格ＬＶ３１２又は、例えばＬＶ３１２中に引用されたその他の規格例えばＥＮ１９４２、ＥＮ１４４１０、ＤＩＮ  ＥＮ  １９３９への言及が行なわれる場合には、常に、本願出願時点に有効な当該バージョンが考えられる。
【０００５】
それらは、要約すれば、以下のバージョンである：ＬＶ３１２  １０−ＲＡＬ２００９、ＤＩＮ  ＥＮ  １９４２  ０６−ＲＡＬ２００８、ＤＩＮ  ＥＮ  １４４１０  ０６−ＲＡＬ２００３、ＤＩＮ  ＥＮ  １９３９  １２−ＲＡＬ２００３、ＩＳＯ３７９５  １０−１９８９、ＤＩＮ５５９４３  １０−ＲＡＬ２００１、ＤＩＮ  ＩＳＯ  １８４５１  ０７−２０１４、ＤＩＮ  ＩＳＯ  ６７２２  １０−２０１１、ＥＮ２２８６−２  ０７−１９９８及びＤＩＮ  ＥＮ  ＩＳＯ  ９２３７  １２−１９９５。
【０００６】
粘着テープの使用特性に数え入れられるのは、例えば、テープ裏面の粘着力及びテープ繰り出し力ならびに手指による引裂性である。その他の使用特性とは、特定の材料に対する粘着力、テープの厚さ、引張り伸び率、引張り強さ、引裂伝播強さ、老化ならびに耐摩耗性、耐熱性及び難燃性である。
【０００７】
耐摩耗性を向上させるために、粘着テープには好ましくは織布又は、織布と不織布材料との組み合わせが使用される。織布は、通例、ポリエステル又はポリアミド系の織布である。これにより高い耐摩耗性が達成される。ただし、織布組成に基づき、使用範囲は連続負荷温度ｍａｘ．１５０℃に限定される。また、ＬＶ３１２／ＩＳＯ３７９５による難燃性テストに際し、最も高い難燃性等級Ａは達成されない。したがって、より高温の温度要件については、ガラス繊維織布製支持体を有する粘着テープが使用される。これらの粘着テープは問題なく２５０℃まで使用可能であり、一般にＬＶ３１２／ＩＳＯ３７９５による難燃性等級Ａを満たすが、ただし実際のところ、耐摩耗性を備えていず、したがって、所望される保護効果を発揮することもない。
【０００８】
ほとんどの使用事例につき、ケーブル結束テープは着色剤例えば顔料で黒く染色される。高温の温度負荷時にもこの染色を安定的に保持する問題については、欧州特許第１６０７４５９号明細書に詳細に論じられている。着色剤としては、その際、特にカーボンブラックが使用され、これは紡糸ノズル染色によって支持体織布の繊維及び糸のうちに取り込まれる。
【０００９】
特に電気自動車に使用するため、高圧電線及び特にこれらの電線の被覆に使用される粘着テープも、シグナルカラー例えば黄色又は橙色に仕上げられる。安全上の理由から、これらのカラーが高温の温度負荷後にもなお識別可能であることが不可欠である。この場合、ある程度までの色変は全面的に受け入れられるが、脱色又は褐変は受け入れられない。
【００１０】
欧州特許第２５４６３１７号明細書には、冒頭に述べたタイプの粘着テープが開示されている。この粘着テープは、テキスタイル支持体及び支持体の少なくとも片側に被着された粘着性物質層からなり、支持体は染料及び／又は顔料からなる混合物で染色されている。この混合物は黄色及び赤色の染料及び／又は顔料からなり、その際、黄色の染料及び／又は黄色の顔料はアントラキノン系であり、赤色の染料及び／又は赤色の顔料はアゾ化合物からなるか又はアントラキノン化合物とアゾ化合物の混合物を含んでいる。
【００１１】
染料と顔料との区別については、ＤＩＮ５５９４３：ＲＡＬ２００１−１０ないしＤＩＮ  ＩＳＯ  １８４５１−１：２０１４−０７（これについては不変である）も参照されたい旨指摘しておくが、それによれば、全ての染色性物質は着色剤と称される。これは、次いで、可溶性染料と不溶性顔料とに区分される。
【００１２】
ここで、欧州特許第２５４６３１７号明細書には、公知の支持体材料を使用して、高温の温度等級時にも、シグナルカラーを有する粘着テープを実現する問題が開示されている。その際、テキスタイル粘着テープ支持体の橙色染色へのその使用が最も容易に考えられる技術的解決方法であると目される“アゾ基本体を有する標準橙色顔料”により、反染めに際しても紡糸ノズル染色に際しても、低い温度等級が達成されさえすればよい旨が強調されている。その際、等級Ｔ３（１５０℃）に基づく、より高度の温度安定性は、該特許によれば、アゾ顔料とアントラキノン顔料からなる混合物によって達成され得た。
【００１３】
ただし−例えば欧州特許第１６０７４５９号明細書によりカーボンブラックを着色剤として実施された−カラー織布の紡糸ノズル染色は、そのようにして支持体に取り込まれた染色顔料／染料が変性現象、したがって脱色を呈することから、決して行なわないようにとの勧告が行なわれている。それに代えて、欧州特許第２５４６３１７号明細書によるテキスタイル支持体の繊維、フィラメント又は糸の染色は、分散染料染色によって行なわれる。分散染料染色に際しては、水に難溶又は実質的に不溶の合成染料が使用される。ただし、染色は水性溶媒からも行なわれることから、着色剤は極めて微細に粉砕されて、約１００℃に加熱された染浴中に加えられる。染浴中に微細に分散した色素粒子は染浴から繊維中に拡散浸透し、繊維中にしっかり定着されることになる。
【００１４】
（例えばフーラードを組み込んだサーモゾル法において）連続的に又は（いわゆるビーム染色又は“高圧ジッガー”の使用下で）不連続的に経過する分散染料染色では、含浸浴中で白い織布に染料が付される。その際、分散液中における染料の均等な分散を保つべく、分散剤が助剤として使用される。この染色法において、染料はまず繊維を包囲し、次いで、熱及び／圧力の作用下で繊維内に侵入する。染色プロセスに向けて、繊維内への侵入を容易化するため、糊抜きないし油分の除去及び／又は織布の安定化を行なうことができる。サーモゾル法による連続的染色に際しては、熱定着プロセスが染色に後置される。
【００１５】
不適なことに、欧州特許第２５４６３１７号明細書によって使用される類のアントラキノンは有害物質に分類されている。この物質は潜在的発がん性を有すると見なされており−したがって、がんを発生する疑いがある。
【先行技術文献】
【特許文献】
【００１６】
【特許文献１】欧州特許第１６０７４５９号明細書
【特許文献２】欧州特許第２５４６３１７号明細書
【特許文献３】欧州特許第１３１５７８１号明細書
【発明の概要】
【発明が解決しようとする課題】
【００１７】
本発明の目的は、有利な使用特性を保持しつつ、冒頭に述べたタイプのカラー粘着テープを改善することである。その際、特に、改善された温度安定性ならびに難燃性をも具えるとともに、好ましくは高い耐摩耗性を有する粘着テープを供することが狙いとされる。さらにその際、できるだけ、アントラキノンのような保健上疑義ある物質の使用が回避可能とされなければならない。粘着テープのカラーは特に黄色、橙色又は黒色とされることとする。
【課題を解決するための手段】
【００１８】
上記課題は、本発明により、テキスタイル支持体の少なくとも一部の色が当該ポリマー合成樹脂材料の固有色から形成されることにより解決される。
【００１９】
また、その際、さらに加えて又は本発明による別法として、テキスタイル支持体のポリマー合成樹脂材料がポリオキサジアゾール（ＰＯＤ）グループのうちの芳香族窒素含有ポリマーであるか又は少なくともそれを含むようにすることが可能である。
【００２０】
これにより、好適には、支持体の染色に、カーボンブラック、アゾ顔料又はアントラキノン又はその他の着色剤の使用をまったく行なわずに済ますことが可能である。カラーはテキスタイル支持体のポリマー合成樹脂材料から形成されるため、有利なことに、適切な染色法の探求に係わるいっさいの問題の検討が不要となる。
【００２１】
本発明によれば、特に、粘着テープを製造するためのテキスタイル支持体のポリマー合成樹脂材料として、ポリオキサジアゾール（ＰＯＤ）、ポリベンゾビスオキサゾール（ＰＢＯ）又はポリベンゾイミダゾール（ＰＢＩ）のグループに由来する芳香族窒素含有ポリマーを使用することが可能である。これらのポリマー合成物質中に存在する多数の共役二重結合が大きな発色団系を形成するために、テキスタイル支持体材料は、その他の顔料又は染料を加えずとも、着色して映る。
【００２２】
さらに−特に共重合によって−合成物質のポリマー骨格中に、所望のカラートーンに至るまでの色移動をもたらす深色移動官能基を導入することが可能である。助色団例えば−ＯＨ、−ＮＨ２、−ＮＨＲ、−ＮＲ２又は−ＯＲ（Ｒは脂肪族基又は芳香族基である）のメソメリー及び誘起効果により、発色団の共役二重結合中に形成されたいわゆるπ電子系の非局在化が強化され、深色移動−赤方偏移とも称される−が生ずる。ＵＶ域から、もっと長波長の、低エネルギーの電磁スペクトル可視域へのこうした吸収スペクトルの移動により、先には人の眼にとって透明であったポリマーは、着色して、視覚的に知覚できるようになる。
こうして、例えば赤色及び黄色の着色剤を使用することなく、本発明により、必要に応じてあらゆるＲＡＬオレンジトーンを設定することが可能である：ＲＡＬ２０００  イエローオレンジ，ＲＡＬ２００１  レッドオレンジ，ＲＡＬ２００２  ブラッドオレンジ，ＲＡＬ２００３  パステルオレンジ，ＲＡＬ２００４  ピュアオレンジ，ＲＡＬ２００５  ルミナスオレンジ，ＲＡＬ２００７  ルミナスブライトオレンジ，ＲＡＬ２００８  ブライトレッドオレンジ，ＲＡＬ２００９  トラフィックオレンジ，ＲＡＬ２０１０  シグナルオレンジ，ＲＡＬ２０１１  ディープオレンジ，ＲＡＬ２０１２  サーモンオレンジ又はＲＡＬ２０１３  パールオレンジ。
【００２３】
この場合、ＲＡＬカラーと称されるのは、カラーカタログに基づいて規格化されたカラーのことである。ＲＡＬなる名称は、１９２５年にベルリンに設立され、ドイツ経済の合理化に貢献した取引条件についてのドイツ委員会［Ｒｅｉｃｈｓ−Ａｕｓｓｃｈｕｓｓ  ｆｕｒ  Ｌｉｅｆｅｒｂｅｄｉｎｇｕｎｇｅｎ］の名に由来している。カラーカタログのいずれのカラーも四桁のカラーナンバーに対応している。カラートーンの規格化の目的は、顧客と供給者側とが相互理解のために一義的に定められた材料によるカラー見本ではなく、ＲＡＬナンバーのみを交換しさえすればよいようにすることである。インターネット上でも、ｈｔｔｐｓ：／／ｄｅ．ｗｉｋｉｐｅｄｉａ．ｏｒｇ／ｗｉｋｉ／ＲＡＬ−ＦａｒｂｅによりＲＡＬカラーを参照することが可能である。
【００２４】
好ましくは、本発明により、粘着テープの支持体に、特にカラーＲＡＬ２００３パステルオレンジ又は標準化されていない中間トーンも達成することが可能である。同じく、有利には、本発明により、容易な方途で、ＲＡＬ１０００シリーズ（黄色）、ＲＡＬ３０００シリーズ（赤色）ならびにＲＡＬ８０００シリーズ（茶色）の特定のカラートーンならびに黒色の色調を粘着テープ支持体に設定することが可能である。
【００２５】
さらに別の可能性は、カラートーンをいわゆる“パントーンマッチングシステム［Ｐａｎｔｏｎｅ  Ｍａｔｃｈｉｎｇ  Ｓｙｓｔｅｍ（ＰＭＳ）］によって識別することである。ここで、ＰＭＳとは、ＲＡＬ−Ｓｙｓｔｅｍと同様に、主としてグラフィック及び印刷工業分野で使用されている、同じく、国際的に広く普及しているカラーシステムの名称である。これは、１９６３年に、パントーンＬＬＣ−アメリカ、ニュージャージー州、カールシュタットに所在する米国企業−によって開発された。パントーンマッチングシステムは１４のベースカラーを基礎としており、これらのベースカラーは、さまざまなカラー比率で互いに混合されて、システム中に示されているその他の全てのカラーを生み出す。カラーは、同じくナンバーコードによって定義されたパントーンカラーの、印刷された媒体に応じたカラーインプレッションを表すために、少なくとも三種類の異なった紙、つまりブリリアントコート紙、無コート紙及びマットコート紙に印刷される。例えば、それぞれのカラーインプレッションは紙の表面性状に応じて一部かなり変動することがある。こうした理由から、パントーンカラーは、ナンバーコード及び−それらが紙に印刷されている場合には−使用された紙の種類に応じた略記号（Ｃ＝ｃｏａｔｅｄ、Ｕ＝ｕｎｃｏａｔｅｄ、Ｍ＝ｍａｔｔ）によっても定義される。本発明の範囲において好ましいカラートーンＲＡＬ２００３パステルオレンジは、ＰＭＳにおいてカラートーン１５７５に対応している。さらに、パントーンマッチングシステムには、ナンバー名を持たずに名称で命名されている特別カラー及びベースカラーが存在する。例えば、特にその種のパントーンカラーは、旗の色を定義するために使用され、例えば、欧州旗においてブルーはカラートーン“パントーンリフレックスブルー”により、１２個の星のイエローはカラートーン“パントーンイエロー”によって定義される。
【００２６】
耐ＵＶ性を向上させるため、ポリマー、繊維又は糸には付加的な安定剤を加えることができる。例えば、ポリオキサジアゾール繊維ないし糸には、安定剤例えばｍ−又はｐ−アゾベンゼンジカルボン酸のカリウム塩又はナトリウム塩を加えることができる。
【００２７】
本発明の利点は、本発明による有色の、ただし着色剤無含有のポリマー支持体の使用により、本発明による粘着テープと電線材料との適合性を損ない得るようなカラー成分が粘着テープ中に存在しないという点にもある。これにより、爾後的にも、高温での粘着テープの貯蔵保管又は高温負荷に際して、テキスタイル材料の脱色又は色流れが生ずることもない。
【００２８】
したがって、不適にも色流れを促進するいっさいの要因−例えば、不可避な染料過剰ならびに小さな可溶性染料分子及び分散染料染色時の染色促進剤の使用、例えば、ＵＶ照射が支持体上に被着された粘着性物質層に場合により及ぼす不適な作用、例えば、場合により可溶性着色剤に際し、本発明による粘着テープにより巻装された導体絶縁ポリマーから生ずる、溶媒として作用する軟化剤、例えば、導体絶縁自体の化学構造−に対して本発明により成功裏に対処することが可能である。
【００２９】
本発明は、上記に代えて、カラー安定的な粘着テープによる適切なケーブルハーネスの製造を可能とし、その際、カラー安定的な導体巻装も可能にする。その際、電線及びケーブルセット用のその他の要素は、周知のように、自動車工業において、それらの最大連続使用温度を決定すべく、表１に挙げた温度等級に区分される。自動車工業における使用分野に応じ、本発明による粘着テープは、それないし粘着テープによって巻装されたケーブル束が１２５℃を上回る温度までの耐熱性を有していなければならない場合、つまり、ＬＶ３１２に基づく少なくとも温度等級Ｔ３（Ｃ）、ただし好ましくは温度等級Ｔ４（Ｄ）又はＴ５（Ｅ）の条件下でも使用さるべき場合に、有利に使用することが可能である。
【００３０】
【表１】
2017179340.tif 000003
【００３１】
さらに、本発明は、以下の表２に基づく最も高い難燃性等級のカラー安定的な粘着テープの製造を可能にする。
【００３２】
ＬＶ３１２によれば、電線セットの最低度の難燃性は、燃焼の拡大が阻止され、少なくとも燃焼が促進されないことを保証しなければならない。したがって、当該テストにおいて、粘着テープは定義された電線とともにテストに付される。テストはＩＳＯ３７９５及びＦＭＶＳＳ３０２に依拠して行なわれ、その際、定義された断面積と定義された材料を有する６本の電線からなり、５０％重なり合わせて巻装された電線セットがテストされる。
【００３３】
【表２】
2017179340.tif 000004
【００３４】
テスト結果に応じ、表２に示したような等級区分が行なわれる。本発明による粘着テープは、好適には、難燃性等級Ａ及びＢの要件を満たす。
【００３５】
本発明による粘着テープの支持体の糸は、スフ糸ならびにフィラメント糸のいずれで構成されていてもよい。フィラメント糸からなる織布は、スフ糸からなる織布に比較して、高い耐摩耗性を有する。
【００３６】
繊維強度とともに、それによって製造されたテキスタイル支持体の耐摩耗性に関して言えば、本発明による支持体にあっては−それがもともと材料固有色を有するために−例えば、染浴による分散染料染色の場合のように、繊維損傷が生ずることはないという点が長所である。
【００３７】
例えば、糸の細かさ及び糸数に関して名目上同種の織布の場合、本発明による織布は、染色処理による糸の事後的な損傷が完全に排除されているために、高い耐摩耗性を有している。
【００３８】
特に好ましくは、繊維の一部又は繊維の全てを、部分的若しくは全面的に、本発明によるカラーポリマー材料で構成することが可能である。したがって、織布製造に使用される糸は、特に本発明により、もっぱらポリオキサジアゾール（ＰＯＤ）、ポリベンゾビスオキサゾール（ＰＢＯ）又はポリベンゾイミダゾール（ＰＢＩ）から構成されていてもよく、ただしまた、これらのポリマーの混合物及び／又はＰＯＤ、ＰＢＯ又はＰＢＩの共重合体から構成されていてもよい。
【００３９】
さらにその他の変法において、糸は、上記のグループに由来しないさらに別のテキスタイル材料の繊維を含むか又は、織布は、上記のグループに由来しないさらに別のテキスタイル材料の糸を含んでいてよい。これらの繊維又は糸は、例えば、合成又は天然ポリマーから構成されていてよく、特に、ポリアミド（ＰＡ）、ポリエステル（ＰＥＳ）（特にポリエチレンテレフタレート（ＰＥＴ））、アラミド（ｍ−アラミド又はｐ−アラミド）（例えばポリ（ｐ−フェニレンテレフタルアミド）（ＰＰＴＡ）又はポリ（ｍ−フェニレンテレフタルアミド）（ＰＭＰＩ））、レーヨンステープル、ポリビニルアルコール（ＰＶＡＬ）、ポリ酢酸ビニル（ＰＶＡＣ）、ポリエーテルエーテルケトン（ＰＥＥＫ）、ポリフェニレン（ＰＰＰ）、ポリフェニレンオキシド（ＰＰＯ）、ポリフェニレンスルフィド（ＰＰＳ）、ポリフェニレンエーテル（ＰＰＥ）から構成されていてよく、その際、上記材料の組み合わせも可能である。これにより、強度の向上及び、耐熱性、難燃性のさらなる向上が可能である。
【００４０】
例えば、ポリエステル繊維は−それが、低密度、高い靭性及び引張り伸び率、非常に良好な誘電的挙動、低い吸水性ならびに低摩耗性を有するために−有利である。特にその際−ポリブチレンテレフタレート（ＰＢＴ）も使用可能であるとはいえ−一定の割合で存在しているポリエステル繊維の一部又は一定の割合で存在しているポリエステル繊維の全体を、部分的又は全面的に、ポリエチレンテレフタレート（ＰＥＴ）で構成することが可能である。
【００４１】
テキスタイルハイブリッド系内部のＰＯＤ、ＰＢＯ、ＰＢＩ及び／又は当該共重合体の割合は、５０から１００までの質量パーセント、特に、５５から８０までの質量パーセントであってよい。
【００４２】
さらに、糸は非テキスタイル材料の繊維を含むか又は、織布はその種の繊維からなる非テキスタイル糸を含んでいてよい。
【００４３】
ここで、上記は、例えば、金属繊維、炭素繊維、ガラス繊維又はバサルト繊維であってよく、その際、この種の繊維又は糸を互いに組み合わせることも又はその他の材料と組み合わせることも可能である。
【００４４】
適切な粘着性物質と組み合わせることにより、良好な耐摩耗性を高度な耐熱性及び難燃性と所望のように組み合わせた粘着テープを製造することができる。その際、耐熱性粘着性物質として特に適しているのはシリコン系粘着性物質である。
【００４５】
耐摩耗性は、ＬＶ３１２に基づき、ＤＩＮ  ＩＳＯ６７２２に準拠し、粘着テープがまず直径５ｍｍのピン（金属棒）に粘着されることにより測定される。次いで、ニードル直径０．４５ｍｍのスクラッチツールを用い、７Ｎの重力下で、粘着テープが擦り切れるまでに要されるストローク数が測定される。その際、耐摩耗性につき、ＬＶ３１２では、以下の表３に示した区分が行なわれる。
【００４６】
【表３】
2017179340.tif 000005
【００４７】
特に、粘着テープは、規格ＬＶ３１２（１０／ＲＡＬ２００９）に基づく少なくとも等級Ｃの耐摩耗性を有していてよい。これは、粘着テープが有利には、それが擦り切れるまでに、少なくとも７００から８００までのストロークに耐えることを意味している。以下になお説明する若干の実施例にあっては等級Ｄさえも達成された。
【００４８】
優れた耐摩耗性を有する粘着テープは、粘着テープが高い機械荷重に曝露される使用分野にとって好適である。耐摩耗性をさらに向上させるべく、好ましくは、織布と不織布との組み合わせを使用することが可能であり、その際、少なくとも織布若しくは不織布のいずれか一方は本発明による固有色を有する。
【００４９】
本発明により好ましくは支持体として使用可能な織布はすでに公知に属する。例えば、商標名ザイロン（登録商標）の名称下で、ＰＢＯ繊維による織布は防弾チョッキに使用され、ＰＢＩ繊維による織布は消防用防火服に使用される。ＰＯＤ繊維による織布は、商標名アルセロン（登録商標）の名称下で、冶金、セメント加工及びアスファルト製造の分野で高温耐熱性フィルタに使用される。これらには、一般に、比較的重厚な織布が使用されるが、それはこれらの使用にとって、引裂強さ、剛性又は断熱性能などの特性が重要だからである。ただし、これらの織布は、粘着テープ分野、特にケーブル結束テープ分野には、そのままでは使用することはできない。こうした織布の高重量は自動車の場合に一般に所望される軽量化とは矛盾し、こうした重厚な織布は狭い構造スペースには不適であり、それらの粗い編織構造は耐摩耗性要件とは相容れない。
【００５０】
本発明によれば、それに代えて、テキスタイル支持体が特に平織りの織布を含み、その際、特に、たて糸及びよこ糸の糸数はそれぞれ２０本／ｃｍを上回り、たて糸及び／又はよこ糸あたり好ましくは少なくとも２５本／ｃｍであるのが好適である。その際、番手は、特に、６００ｄｔｅｘを下回り、好ましくはＲＡＬ２００ｄｔｅｘから４００ｄｔｅｘまでの範囲にある必要があろう。たて糸及びよこ糸の糸数の上限と見なされるのは、それぞれ、８０本／ｃｍ、好ましくは６０本／ｃｍ、特に好ましくは４５本／ｃｍである。
【００５１】
図面に示した一連の実施例を参照して、本発明を詳細に説明する。各図は以下を示している。
【図面の簡単な説明】
【００５２】
【図１】本発明による工業用粘着テープで巻装されたケーブルハーネスを示す図である。
【図２】本発明の範囲において支持体材料として好ましくは使用可能な第一グループの合成物質を代表する構造式を示す図である。
【図３】本発明の範囲において黄色支持体材料として好ましくは使用可能な合成物質の一実施形態の構造式を示す図である。
【図４】本発明の範囲において支持体材料として好ましくは使用可能な、さらに別の合成物質グループを製造するための化学反応式を示す図である。
【図５】本発明の範囲において支持体材料として好ましくは使用可能な合成物質グループのさらに別の実施形態を代表する構造式を示す図である。
【図６】本発明の範囲において黄色支持体材料として好ましくは使用可能な合成物質の一実施形態の構造式を示す図である。
【図７】本発明の範囲において橙色支持体材料として好ましくは使用可能な合成物質の一実施形態の構造式を示す図である。
【図８】本発明による工業用粘着テープのさらに別の実施例の断面を示す図である。
【図９】本発明による工業用粘着テープの第三の実施例の斜視図である。
【図１０】本発明による工業用粘着テープの第三の実施例で被覆されたケーブルハーネスの斜視図である。
【図１１】本発明による工業用粘着テープの第四の実施例の斜視図である。
【図１２】本発明による工業用粘着テープの第四の実施例で被覆されたケーブルハーネスの斜視図である。
【発明を実施するための形態】
【００５３】
図面の各図において同一の部材には常に同一の符号が付されているため、符号の説明は通例それぞれ一回だけ行なわれる。
【００５４】
以下に行なわれる説明につき、本発明は実施例に限定されるものではなく、かつ、その際記述された特徴の組み合わせの必ずしも全て若しくは複数の特徴に限定されるものでもなく、むしろ、実施例のそれぞれ個別の部分特徴は、それと関連して記述されたその他の全ての部分特徴から切り離されても、それ自体として本発明の対象にとって意義を有する旨指摘しておくこととする。したがって、例えば、以下の表４及び５の各行に挙げられている支持体特性及び粘着テープ特性の特徴は必ずしも互いに同じものとは限らない。
【００５５】
特に、その合成物質ポリマー材料が好ましくはポリオキサジアゾール（ＰＯＤ）のグループ又はポリベンゾビスオキサゾール（ＰＢＯ）又はポリベンゾイミダゾール（ＰＢＩ）のグループのうちの芳香族窒素含有ポリマーである繊維製支持体を使用することも、長尺物用の被覆手段、特に本発明による粘着テープの製造にとって、独立した発明上の意義を有している。
【００５６】
まず、ケーブルセットを巻装するために本発明による粘着テープを使用する好ましい使用例、したがって、ケーブル結束テープを示す図１から具体的に見て取れるように、本発明による粘着テープは、好適には、電線の心線２を被覆するのに適しており、これにより−図示実施例において、つる巻線状の巻装によって−特に自動車工業用のケーブルハーネス３を製造することができる。
【００５７】
その際、本発明による粘着テープは、染色された帯状のテキスタイル支持体４及び、支持体４の片面に被着された、好ましくは感圧自己粘着性物質からなる粘着性物質層５を含んでいる。テキスタイル支持体４は少なくとも一ポリマー合成樹脂材料を含み、支持体４のカラーは、好ましくは全面的に、ただし少なくとも部分的に、当該ポリマー合成樹脂材料の固有色から形成されている。
【００５８】
本発明による粘着テープ１は、ポリエステル織布をベースとして製造されたケーブル結束テープから公知の高い耐摩耗性を高温耐熱性及び難燃性と一体化しており、その際、粘着テープ１は好ましくは黄色、橙色又は黒色のカラーに仕上げられ、支持体４のポリマー合成樹脂材料はテキスタイルであり、特に、ポリベンゾビスオキサゾール（ＰＢＯ）、ポリベンゾイミダゾール（ＰＢＩ）又はポリオキサジアゾール（ＰＯＤ）のグループのうちの芳香族窒素含有ポリマーをベースとした織布である。
【００５９】
図２には、ポリベンゾビスオキサゾール（ＰＢＯ）の一例として、本発明の範囲において支持体４の材料として好ましくは使用可能な合成物質を表すポリ（２，６−ベンゾオキサゾール）の一般的な構造式を示した。個々のベンゾビスオキサゾール基の間に脂肪族基又は脂乾式基を含んだポリベンゾビスオキサゾール（ＰＢＯ）はほとんど無色である。他方、図３に示したポリ（ｐ−フェニレン−２，６−ベンゾビスオキサゾール）−商標名ザイロン（登録商標）−からなる織布を使用する場合には、数多くの共役二重結合によって大きな発色団系が生じ、これにより、その他の顔料又は染料を加えずとも、温度安定的な固有な性質として黄色カラーが達成される。その際、適切な共重合体の製造によって−上述したように−より長波長域へのさらなる色移動を達成することができる。
【００６０】
図４は、同じく本発明の範囲において支持体４の材料として好ましくは使用可能な合成物質であるポリベンゾイミダゾール（ＰＢＩ）を製造するための、脱水下におけるテトラアミノビフェニル（左）とイソフタル酸（右）の重縮合反応の一般的な化学反応式を示したものである。ポリベンゾイミダゾール（ＰＢＩ）はすでに、発色団系の拡張により、その他の顔料又は染料を加えずとも、自動車分野の数多くの使用にとって望ましい黄褐色カラーを有している。
【００６１】
最後に、図５は、支持体４の材料用の、好ましくは使用可能な合成物質を表す、さらに別な例として、ポリオキサジアゾール（ＰＯＤ）の一般的な構造式を示したものである。個々のオキサジアゾール基の間に脂肪族基又は脂環式基を含んだポリオキソジアゾール（ＰＯＤ）はほとんど無色である。他方、図６に示したようなポリ−１，４−フェニレン−１，３，４−オキサジアゾール−商標名アルセロン（登録商標）−からなる織布を使用する場合には、数多くの共役二重結合によって大きな発色団系が生じ、これにより、織布は、その他の顔料又は染料を加えずとも、黄色カラーを得る。ベースポリマーの製造時に、（ベースポリマーを基準として）０．５〜５質量パーセント、好ましくは（ベースポリマーを基準として）１〜３質量パーセントのポリ−４，４’−アゾベンゼン−１，３，４−オキサジアゾール−構造式は図７に示した−商標名アルセロン（登録商標）Ｓ−又はポリ−３，３’−アゾベンゼン−１，３，４−オキサジアゾールが共重合されれば、アゾ基によって、好ましくは所望の橙色調ＲＡＬ２００３までの深色移動が達成される。所望の黄色ないし橙色カラーは、これらの全てのケースにおいて、温度安定的な固有の材料特性であることから、感温性染料又は顔料による付加的な染色は不要である。
【００６２】
ただし、場合により、特に無色若しくはまた有色のポリオキサジアゾール（ＰＯＤ）の本発明による使用の範囲内で、染料又は顔料による染色ないし再染色が行なわれるようにすることも可能である。したがって、例えば、無色若しくはまた橙色のＰＯＤ繊維又はＰＯＤ織布を、必要に応じ、黒色の染料又は顔料例えばカーボンブラックによって染色することも可能であり、それによって有利な高温安定性、難燃性及び耐摩耗性が失われることもない。有色顔料による分散染料染色又は紡糸ノズル染色を行なうことも可能である。着色剤として染料が使用される場合には、染料の溶解特性に応じ、水性溶媒又は有機溶媒例えばアルコール、ケトン又は油ないしそれらの適切な混合物中での染色を行なうことができる。塩基性又は酸性溶液を使用することが可能である。さらに、染色促進剤いわゆるキャリアを、必要に応じ、繊維の膨潤を引き起こし、それによって、染料の拡散浸透を容易にする界面活性剤とともに使用することができる。この種の染色促進剤として考えられるのは、特に、芳香族化合物例えばフェノール、フェニルフェノール、サリチル酸及びそれらの誘導体又はキシレンである。ただし、ポリオキソジアゾール（ＰＯＤ）、ポリベンゾビスオキサゾール（ＰＢＯ）又はポリベンゾイミダゾール（ＰＢＩ）のグループのうちの芳香族窒素含有ポリマーは染色の困難な物質群を表していることが考慮されなければならない。ただし、ここで、有利には、Ｎ−シクロヘキシル−２−ピロリドンを含有するキャリアの使用が可能である。この場合、好ましいのは、Ｎ−シクロヘキシル−２−ピロリドンと安息香酸アルキル又は安息香酸アリル、特に安息香酸メチルとの混合物であり、その際、混合物は溶液又は懸濁液として使用することが可能である。この場合、Ｎ−シクロヘキシル−２−ピロリドンと安息香酸アルキル又はアリルとの好ましい質割合は２：３から８：１までの範囲にあってよい。
【００６３】
表４は、本発明による粘着テープ１の製造に、支持体４のポリマー合成樹脂材料として使用可能な織布とそれらの特性を示したものである。
【００６４】
表４から、支持体４用の好適な織布のたて糸の打込数は８本／ｃｍから４２本／ｃｍまでの範囲にあればよいことが見て取れる。よこ糸の打込数は６本／ｃｍから３０本／ｃｍまでの範囲にあればよい。たて糸ならびにまたよこ糸の番手は、好ましくは、それぞれ２５０ｄｔｅｘから２８００ｄｔｅｘまでの範囲にあればよい。
【００６５】
【表４】
2017179340.tif 000006
【００６６】
支持体４の糸の場合、繊維は、好ましくは、主としてフィラメント糸に加工される。フィラメント糸からなるこの種の織布は、スフ糸からなる糸の織布よりも高い耐摩耗性を有する。その際、綾織り又は平織りによる密な織りが有利である。
【００６７】
フィラメント糸のフィラメント数は、同じく表４が示すように、好ましくはＲＡＬ２００から１８００までの範囲にあればよい。その際、フィラメントの繊維の細かさは、好ましくは、２ｄｔｅｘから３ｄｔｅｘまでの範囲にあればよい。これは−互いに独立に−たて糸にもよこ糸にも当てはまる。
【００６８】
幅に関するたて糸番手は、有利には、６０００ｄｔｅｘ／ｃｍから２５０００ｄｔｅｘ／ｃｍまでの範囲にあればよい。長さに関するよこ糸番手は、有利には、４０００ｄｔｅｘ／ｃｍから１７０００ｄｔｅｘ／ｃｍまでの範囲にあればよい。比面積質量（“単位面積重量”）はＲＡＬ２００ｇ／ｍ２から４５０ｇ／ｍ２までの範囲にあればよい。厚さは、好ましくは、０．２０ｍｍから０．６５ｍｍまでの範囲、好ましくは０．２５ｍｍから０．３０ｍｍまでの範囲にあればよい。
【００６９】
粘着性物質層５用の耐熱性感圧自己粘着性物質として適しているのは−既述したように−特にシリコン系粘着性物質である。ただし、意外にも、ポリアクリル酸塩又は合成ゴムをベースとした粘着性物質によっても優れた結果を達成することが可能である。この場合、極端な温度負荷に際して粘着性物質コンパウンドの硬化が生ずるとはいえ、ケーブルセット３の心線の周りにつる巻線状にオーバラップして被着された保護巻装テープは、テープ裏面への良好な付着によって、ＬＶ３１２に基づく老化試験に規定された曲げ試験に耐えることができる。溶媒アクリル酸塩の使用も基本的に可能であるが、ただしアクリル酸塩モノマー混合物又はアクリル酸塩プレポリマーの使用も可能である。これらは、コーティング後に、熱によるか又はＵＶ線によって、必要に応じ重合され、架橋される。
【００７０】
粘着性物質層５は、６０ｇ／ｍ２からＲＡＬ２００ｇ／ｍ２までの範囲の被着重量（比面積重量）、好ましくは９０ｇ／ｍ２から１５０ｇ／ｍ２までの範囲の被着重量、特に好ましくは１００ｇ／ｍ２までの被着重量を有していてよい。
【００７１】
【表５】
2017179340.tif 000007
【００７２】
表５は、既存の粘着テープと比較した、本発明によるさまざまな粘着テープとそれらの特性をリストアップしたものである。この表に挙げられている本発明による粘着テープ１は以下に挙げるとおりである：
【００７３】
実施例１：粘着性物質層５中にＵＶ−アクリル酸塩粘着性物質を含んだ、図７に示した、ポリ−１，４−フェニレン−１，３，４−オキサジオールとポリ−４，４’−アゾベンゼン−１，３，４−オキサジアゾールの共重合体からなるステープルファイバー織布製支持体４（橙色）。
【００７４】
実施例２：粘着性物質層５中にＵＶ−アクリル酸塩粘着性物質を含んだ、図７に示した、ポリ−１，４−フェニレン−１，３，４−オキサジオールとポリ−４，４’−アゾベンゼン−１，３，４−オキサジアゾールの共重合体からなるフィラメント繊維織布製支持体４（橙色）。
【００７５】
実施例３：粘着性物質層５中にシリコン系粘着性物質を含んだ、図７に示した、ポリ−１，４−フェニレン−１，３，４−オキサジオールとポリ−４，４’−アゾベンゼン−１，３，４−オキサジアゾールの共重合体からなるフィラメント繊維織布製支持体４（橙色）。
【００７６】
表中のさらに別の二つの実施例４及び５は、代表的な公知の橙色織布ザイロン（登録商標）製（実施例４）及びアルセロン（登録商標）Ｓ製（実施例５）の支持体を有する本発明による粘着テープ１に関する。実施例４及び５は、織りの粗い通例のＰＢＯ／ＰＯＤ織布を使用する場合にいかなる値が達成されるかを示している。
【００７７】
比較例１：粘着性物質層５中にＵＶ−アクリル酸塩粘着性物質を含んだ、ポリエチレンテレフタレート（ＰＥＴ）からなるフィラメント繊維織布製支持体４。
【００７８】
比較例２：粘着性物質層５中にシリコン系粘着性物質を含んだ、ガラス繊維からなるフィラメント繊維織布製支持体４。
【００７９】
したがって、本発明による粘着テープ１は、有利なことに、従来の技術に比較して以下の特性を兼備している：
高温耐熱性：＞１７５℃（ＬＶ３１２による等級Ｔ５ないしＥ）
最善の難燃性：ＬＶ３１２／ＩＳＯ３７９５による等級Ａ
優れた耐摩耗性、特にＬＶ３１２／ＩＳＯ６７２２による等級Ｃ又はＤ。
【００８０】
従来の技術によって達成された温度等級との比較の点で、有利には−詳細に言えば、保健上の疑義あるアントラキノンの使用を回避して−本発明により、欧州特許第２５４６３１７号明細書に記載のように等級Ｔ３のみならず、温度等級Ｔ５が達成可能であった旨特筆されなければならない。この場合、連続使用温度１７５℃への制限は、基準となる規格ＬＶ３１２が目下のところ該温度を最高度の温度等級として挙げているとの事実に帰せられる。高温耐熱性を有するシリコン被覆電線による同様な試験に際し、実施例２により、２２５℃の連続使用温度時の耐熱性も検証され得た。
【００８１】
本発明による粘着テープ１によって複数の心線２からなる電線セットが巻装されている場合、心線２は、図１に符号２ａで示したポリ塩化ビニル（ＰＶＣ）からなる被覆を有していてよい。ただし、電線との高度な適合性は、特に、ＰＶＣ及びその他のハロゲン含有被覆材料例えばペルフルオロエチレンプロピレン共重合体（ＦＥＰ）又はエチレン・テトラフルオロエチレン共重合体（ＥＴＦＥ）によって所与であるだけでなく、その被覆２ａがハロゲン無含有合成物質例えば放射線照射架橋されたポリエチレン（ＸＰＥ）、ポリプロピレン（ＰＰ）又はシリコン（ＶＭＱ）からなる心線２がケーブルセットに使用される場合にも所与である。
【００８２】
本発明は、図示説明した実施例に限定されるものではなく、発明の趣旨において同一の効果を有する全ての実施例をも含むものである。このことは、例えば、広い範囲で変化してよい粘着性物質層７の被着重量に当てはまるが、ただし、広い限度内で−本発明による粘着テープ１のカラー及び支持体４の織布の種類とは無関係に−それぞれの使用ケースに適合させることのできるその他のパラメータにも当てはまる。
【００８３】
すでに特に支持体４について挙げたパラメータ範囲以外に、本発明による粘着テープ１の最も普及した適用分野につき、以下に挙げるパラメータ範囲が特に好適と思われる：
−  規格ＥＮ１９４２に基づく、０．１５ｍｍから１．５０ｍｍまで、好ましくは０．２０ｍｍから０．６０ｍｍまでの範囲の厚さ。
−  規格ＥＮ１４４１０に基づく、２０％から５０％まで、好ましくは２５％から３５％までの範囲の引張り伸び率。
−  規格ＥＮ１４４１０に基づく、１００Ｎ／ｃｍから６００Ｎ／ｃｍまで、好ましくは２５０Ｎ／ｃｍから５００Ｎ／ｃｍまでの範囲の引張り強さ。
−  規格ＤＩＮ  ＥＮ  １９３９に基づく、２．０Ｎ／ｃｍから６．０Ｎ／ｃｍまで、好ましくは２．５Ｎ／ｃｍから３．５Ｎ／ｃｍまでの範囲のスチールへの粘着力。
−  規格ＤＩＮ  ＥＮ  １９３９に基づく、１．５Ｎ／ｃｍから５．０Ｎ／ｃｍまで、好ましくは２．０Ｎ／ｃｍから３．０Ｎ／ｃｍまでの範囲のテープ裏面への粘着力。
−  規格ＬＶ３１２に基づく少なくとも等級Ｂの防音等級。
−  規格ＬＶ３１２に基づく少なくとも等級Ｂ、好ましくは等級Ｃ又はＤの耐摩耗性。
【００８４】
図８に示した、本発明による工業用粘着テープ１のさらに別の実施例において、第一のテープ層１ａ上には、図示例において第一のテープ層１ａの幅Ｂ１と同じ幅Ｂ２を有する第二のテープ層１ｂが重ね合わされている。両側には粘着性張出し部Ｕｅ１、Ｕｅ２が設けられ、その際、粘着テープ１の一方の長手側の粘着性張出し部Ｕｅ１は粘着テープ２の他方の長手側の張出し部Ｕｅ２とまったく同じ大きさであるが、ただし、粘着性物質層５ａ、５ｂは正反対の方向を向いている（図８において、一方は上向き、他方は下向きである）。粘着テープ１の全幅Ｂは、粘着性張出し部Ｕｅ１、Ｕｅ２の幅とオーバラップ領域の幅との和である。テープ層１ａ、１ｂのそれぞれの支持体４ａ、４ｂは異なった材料で構成されていてよく、その際、例えば、第一のテープ層１ａの支持体４ａは不織布で構成されてよく、他方のテープ層１ｂの支持体４ｂは織布から構成されていてよい。この特別な構造によって、被覆さるべき物品に対する粘着面の接触は大幅に回避される。これにより、被覆さるべき物品が、例えば、複数の個別電線ないし個別心線２からなるケーブルセットである場合、これらの個別心線２は相対運動し、被覆されたケーブルハーネス３の曲げ剛性の低下が達成される。この場合、二つの支持体層４ａ、４ｂの少なくとも一方は、本発明の範囲において、有色でなければならない。
【００８５】
図９から１２に示した本発明のさらに別の二つの実施例はそれぞれ、比較的僅かな長さしか有していないとはいえ、本出願により同じく“粘着テープ”の概念に包括される長尺物用の被覆手段１である。図示実施例は、例えば、より長いテープの一部であってよい。特に、図１０及び１２にはそれぞれ、またも、長尺物として、心線２を有する電気ケーブルセットが表されている。その際、幅Ｂを有する粘着テープ１は、粘着性物質層５ａを有する第一の支持体層４ａを含んだ第一のテープ層１ａ上に第二の支持体層４ｂが重ね合わされることから形成されている。第二の支持体層４ｂは、幅Ｂを有し、特にもっぱら被覆さるべき物品２との密着に使用される、両側がそれぞれ端部区域Ｒ１、Ｒ２によって限界された、粘着テープ１の中央に位置する非粘着性区域を形成する。該区域が例えば不織布で構成されていれば、こうして同時に、本発明による粘着テープ１の高度な防音性と高度な耐摩耗性が達成可能である。これら二つの端部区域Ｒ１、Ｒ２は、組み付け状態において、図１０が示すように、それぞれともに、中央に配置された第二の支持体層４ｂの横脇に位置する固定用ラグＦを形成することができる。それぞれの端部区域Ｒ１、Ｒ２には少なくとも一個の穴、図示実施例にあっては、二個の穴Ｌ１、Ｌ２、Ｌ１’、Ｌ２’が配されている。その際、一方の端部区域Ｒ１に配された穴Ｌ１、Ｌ２は、他方の端部区域Ｒ２に配されたそれぞれ一個の穴Ｌ１’、Ｌ２’に対して、穴Ｌ１、Ｌ２、Ｌ１’、Ｌ２’が、中央区域４ｂを通って延びる主軸Ｘ−Ｘ（図９）に沿って粘着テープ１を折り畳むか又はこの主軸Ｘ−Ｘと平行に延びる、粘着テープ１から離間した軸Ｙ−Ｙ周りに粘着テープを湾曲させることにより、図１０が示すように、互いに合致するようにして対応させられている。その際、粘着テープ１から離間した軸Ｙ−Ｙは、長尺物２の長手軸と同一である。穴Ｌ１、Ｌ２、Ｌ１’、Ｌ２’は、製造技術上から相対的に容易な、したがって好ましくは、パンチ穴であってよい。図１０に、ただしまた図１２にも示したように、固定手段８例えば固定用クリップを挿し込むことのできる既製穴Ｌ１、Ｌ２、Ｌ１’、Ｌ２’が設けられているために、長尺被覆手段としての本発明による粘着テープ１により、特別な形状設計からしてすでに固定手段８による他の部材例えば自動車ボディーへの容易な固定が可能になる、長尺物用のマンシェットＭ−スリーブとも称される−を創出することができる。したがって、補助的な粘着テープ等々によって長尺被覆Ｍに固定手段８を後から固定する必要性は不要となる。穴Ｌ１、Ｌ２、Ｌ１’、Ｌ２’のサイズ及び形状は、好ましくは、固定手段８が相補係合及び摩擦係止によって穴Ｌ１、Ｌ２、Ｌ１’、Ｌ２’内に保持されるようにして、固定手段８のサイズ及び形状に合わされていてよい。この場合にも、テープ層１ａ、１ｂのそれぞれの支持体４ａ、４ｂは異なった材料で構成されていてよく、その際、高度な防音性と高度な耐摩耗性を互いに組み合わせるべく、例えば、支持体４ｂは不織布製であってよく、第一の（単一の）テープ層１ａの支持体４ａは織布製であってよい。この実施例において、少なくとも、組み付け状態において外側に位置する第一の支持体層４ａは、本発明の範囲において、有色である必要があろう。
【００８６】
図１１及び図１２に示した実施例は−図９及び１０に示した実施例とは異なり−主軸Ｘ−Ｘの方向に延びる被覆手段の長さＬが、主軸Ｘ−Ｘの方向に対して横方向に延びる被覆手段の幅Ｂを下回っており、これによって、被覆手段１は長尺物用の帯状クランプＳを形成することができる。これは、一例として当該実施例の組み付け状態を示す図１２において、符号１の後ろに括弧でくくった符号Ｓによって図面中に表されている。さらに、この実施例の特徴は、各々の端部区域Ｒ１、Ｒ２にそれぞれ一個の穴Ｌ１、Ｌ１’しか配されていない点にある。この実施例は、粘着層５によって、全面が粘着性を有するように形成されている。ただし、粘着層５を設けずに、支持体４のみが使用されるようにすることもできよう。この実施例の特徴は、一方の穴Ｌ１’が短冊穴として形成されている点にもある。この短冊穴により、有利には、この穴が被覆さるべき物品の種々異なった直径に適用可能であるために、本発明による被覆手段の使用範囲をより汎用性あるものとして形成することが可能である。
【００８７】
上記の一連の実施例は必ずしも全ての特徴の組み合わせに限定されているわけではなく、むしろ、それぞれの個々の部分特徴は、その他の全ての部分特徴から切り離されても、それ自体として発明上の意義を有する旨強調しておくこととする。
【００８８】
したがって、例えば図８に示した粘着テープ１と同様な図が欧州特許第１３１５７８１号明細書の説明にも見出されるが、それに関連してここで、該文献に開示説明されたその他の種々異なった実施例も本発明から形成可能である旨付言しておくこととする。
【００８９】
図９に示した実施例において、例えば−特に、第二の支持体層４ｂが不織布からなる場合に−第二の支持体層４ｂ上にさらに別の粘着層も被着することが可能である。
【００９０】
さらに、本発明は、従来請求項１及びその他の独立した請求項に定義された特徴の組み合わせに制限されるものでもなく、総じて開示された全ての個別特徴のうちの一定の特徴のその他の任意のいかなる組み合わせによって定義されていてもよい。このことは、基本的に請求項１及びその他の独立した請求項のいずれの個別の特徴も実際に捨象可能でありあるいは本出願のその他の箇所に開示された少なくとも１つの個別の特徴によって置き換えられてもよいことを意味している。
【符号の説明】
【００９１】
１              粘着テープ
１ａ            １の第一のテープ層（図８、９、１０）
１ｂ            １の第二のテープ層（図８）
２              心線
２ａ            ２の被覆
３              ケーブルハーネス
４              支持体
４ａ            第一の支持体層（図８、９、１０）
４ｂ            第二の支持体層（図８、９、１０）
５              粘着性物質層
５ａ            １ａの粘着性物質層
５ｂ            １ｂの粘着性物質層
６              ４の糸
７              ４の繊維
８              １用（場合によりまた３用）の固定手段
Ｂ              １の幅
Ｂ１、Ｂ２      １ａ、１ｂの幅
Ｂｅ            ４ｂ（図９）の幅
Ｌ              １の長さ
Ｌ１、Ｌ２      Ｒ１の穴
Ｌ１’、Ｌ２’  Ｒ２の穴
Ｍ              マンシェット（図１０）
Ｒ１、Ｒ２      １の端部区域（図９、１１）
Ｓ              帯状クランプ（図１２）
Ｕｅ１、Ｕｅ２  １の粘着性張出し部（図８）
Ｘ−Ｘ          ４、４ａの縦軸（図９、１１）
Ｙ−Ｙ          ３の縦軸（図１０、１２）
【図１】
2017179340.tif 000008
【図２】
2017179340.tif 000009
【図３】
2017179340.tif 000010
【図４】
2017179340.tif 000011
【図５】
2017179340.tif 000012
【図６】
2017179340.tif 000013
【図７】
2017179340.tif 000014
【図８】
2017179340.tif 000015
【図９】
2017179340.tif 000016
【図１０】
2017179340.tif 000017
【図１１】
2017179340.tif 000018
【図１２】
2017179340.tif 000019
【外国語明細書】
2017179340000001.pdf
2017179340000002.pdf
2017179340000003.pdf
2017179340000004.pdf